(57)【要約】【課題】繊維布帛に、その風合い、軽量性などを損なうことなく、花粉が付着するのを防止する特性とともに、たとえ花粉が付着しても、軽く振り払うくらいで、花粉が簡単に離脱する特性を付与する。【解決手段】繊維布帛の表面に水分散性カチオン性シリコーン系樹脂を含む被膜を形成する。この被膜は、花粉を付着し難く、たとえ花粉が付着したとしても、付着した花粉を容易に離脱させる。したがって、屋内に入る際にこの繊維布帛を軽く振れば、花粉を簡単に離脱させることができるので、屋内に花粉を持ち込むことが著しく少なくなる。【選択図】      なし【特許請求の範囲】
【請求項１】
繊維布帛の表面の全面または一部に、水に分散可能なカチオン性シリコーン系樹脂を含む被膜が形成されていることを特徴とする花粉防止布帛。
【請求項２】
被膜がさらにカチオン性界面活性剤および非イオン性界面活性剤から選ばれる１種または２種以上の界面活性剤を含むことを特徴とする請求項１記載の花粉防止布帛。
【請求項３】
被膜がさらに帯電防止剤および／または撥水性合成樹脂を含むことを特徴とする請求項１または２記載の記載の花粉防止布帛。
【請求項４】
水に分散可能なカチオン性シリコーン系樹脂の繊維布帛への付着量が、繊維布帛の全重量の０．０５〜５重量％であることを特徴とする請求項１〜３のうちのいずれかに記載の花粉防止布帛。
【請求項５】
界面活性剤の繊維布帛への付着量が繊維布帛全重量の０．１〜３重量％であることを特徴とする請求項２〜４のうちのいずれかに記載の花粉防止布帛。
【請求項６】
帯電防止剤の繊維布帛への付着量が繊維布帛の全重量の０．１〜２重量％であることを特徴とする請求項２〜５のうちのいずれかに記載の花粉防止布帛。
【請求項７】
撥水性合成樹脂の繊維布帛への付着量が繊維布帛の全重量の０．５〜５重量％であることを特徴とする請求項２〜６のうちのいずれかに記載の花粉防止布帛。
【請求項８】
撥水性合成樹脂が撥水性シリコーン系樹脂および／またはアクリル系樹脂であることを特徴とする請求項２〜７のうちのいずれかに記載の花粉防止布帛。
【請求項９】
繊維布帛が織物、編物または不織布であることを特徴とする請求項１〜８のうちのいずれかに記載の花粉防止布帛。
【請求項１０】
繊維布帛がポリエステル繊維、セルロース繊維、アセテート繊維およびナイロン繊維から選ばれる１種または２種以上の繊維を含む織物、編物または不織布であることを特徴とする請求項１〜９のうちのいずれかに記載の花粉防止布帛。
【発明の詳細な説明】
【０００１】
【発明の属する技術分野】
本発明は、花粉防止布帛に関する。
【０００２】
【従来の技術】
最近の食生活、生活習慣、生活環境などの急激な変化とともに、花粉アレルギー患者の数は増加する一方であり、大きな社会問題にもなっている。花粉アレルギーの症状を軽減するには、花粉を吸い込むのを極力避け、眼、鼻腔内の粘膜、皮膚などに花粉を付着させないことが必要である。そのためには、眼鏡、マスク、帽子などの着用、帰宅時のうがい、洗顔などが推奨され、また衣服から花粉を振り落とすこと、濡れ雑巾で床、壁などを拭くことなども行われている。しかしながら、花粉は非常に微細な粒子であり、わずかな隙間からでも入り込み、また衣服などに付着して屋内に侵入するので、前述のような対策を講じても、花粉アレルギーの症状を充分に軽減することはできない。
【０００３】
このような現状に鑑み、マスク、衣服などの材料になる繊維布帛について、種々の提案がなされている。
【０００４】
たとえば、布帛の組織を高密度化することによって、花粉が布帛を通過するのを防止できる。しかしながら、高密度化を行っても、花粉が布帛に付着するのを防ぐことはできず、しかも付着した花粉は屋内に入る際に振り払った位では布帛から脱落し難いので、屋内に花粉を持ち込んでしまう。
【０００５】
また、花粉の直径（たとえばスギ花粉は２０〜３０μｍ程度）よりも細い繊維径を有する極細繊維からなる布帛が知られている。この布帛は、花粉が布帛を通過するのを防止するという点では有効である。しかしながら、この布帛も高密度化布帛と同様の欠点を有している。
【０００６】
また、花粉が布帛に付着する原因になる静電気の発生を防止するために、帯電防止加工を施した布帛が知られている。帯電防止加工布帛は、帯電防止加工を施していない布帛に比べると、花粉が付着するのを防止する効果を有している。しかしながら、その効果は充分ではない。しかも、帯電防止加工布帛は、花粉が糸の隙間から侵入するのを防ぐことはできない。
【０００７】
また、高分子繊維からなる布帛に、シリコーン系樹脂からなる被膜を形成し、さらに帯電処理を施してなる、花粉アレルギー用の防塵マスクが知られている（たとえば、特許文献１参照）。ここで使用されるシリコーン系樹脂は、酢酸型、オキシム型、アルコール型などの１成分形縮合型、２成分形縮合型、加熱硬化型などの、一般的な撥水性シリコーン系樹脂である。この防塵マスクは、布帛表面のシリコーン系樹脂からなる被膜に花粉を付着させることによって、花粉を吸引することを防止しようとするものである。しかしながら、このような防塵マスクは、前述のように花粉を付着させることを目的としているので、いったん付着した花粉は振り払ったくらいでは脱落し難く、花粉は屋内に持ち込まれ、他の衣服などと擦り合わさったりして脱落し、再び空気中に飛散することになる。
【０００８】
また、ポリエステル系繊維からなる布帛の表面に、チタン含有複合酸化物と、アルキルシリケート系樹脂、シリコーン系樹脂およびフッ素系樹脂から選ばれる１種または２種以上の樹脂とからなる被膜を形成したポリエステル系布帛が知られている（たとえば、特許文献２参照）。そして、シリコーン系樹脂としては、一般的な撥水性シリコーン系樹脂とともに、水酸基、カルボキシル基、アミノ基、アミド基などの親水性基を有する吸水性シリコーン系樹脂、エチレングリコールなどを付加した吸水性シリコーン系樹脂などが記載されている。しかしながら、特許文献２では、ポリエステル系布帛に消臭性、抗菌性などを有するチタン含有複合酸化物を付着させるにあたり、バインダ樹脂として前述の樹脂を使用しているにすぎない。
【０００９】
【特許文献１】
特開平１０−２２５５２６号公報
【特許文献２】
特開２００２−６９８３９号公報
【００１０】
【発明が解決しようとする課題】
本発明の目的は、花粉が付着しにくく、花粉が付着しても容易に脱落し、しかも風合いが良好で、軽量であり、各種衣料品の材料として好適に使用できる花粉防止布帛を提供することである。
【００１１】
【課題を解決するための手段】
本発明は、繊維布帛の表面の全面または一部に、水に分散可能なカチオン性シリコーン系樹脂を含む被膜が形成されていることを特徴とする花粉防止布帛である。
【００１２】
本発明に従えば、繊維布帛の表面に、水に分散可能なカチオン性シリコーン系樹脂（以後「水分散性カチオン性シリコーン系樹脂」と称す）からなる被膜を形成することによって、繊維布帛が本来有している風合い、軽量性などを損なうことなく、花粉が付着し難く、かつ花粉が付着しても容易に脱落する花粉防止布帛を得ることができる。
【００１３】
したがって本発明の花粉防止布帛は、各種の衣料品、マスク、眼帯、包帯などの医療補助品などの材料として好適に使用できる。さらに本発明の花粉防止布帛からなる衣料品、医療補助品などは、花粉が付着し難く、たとえ花粉が付着しても、振り払うことなどによって容易に脱落するので、屋内に花粉を持ち込むことは非常に少なくなる。
【００１４】
また本発明の花粉防止布帛は、被膜がさらにカチオン性界面活性剤および非イオン性界面活性剤から選ばれる１種または２種以上の界面活性剤を含むことを特徴とする。
【００１５】
本発明に従えば、水分散性カチオン性シリコーン系樹脂からなる被膜に、さらにカチオン性界面活性剤および非イオン性界面活性剤から選ばれる界面活性剤を含有させることによって、本発明の花粉防止布帛の優れた効果である、花粉の付着性の低下および離脱性（花粉の布帛からの脱落性）の向上が一層顕著になる。
【００１６】
また本発明の花粉防止布帛は、被膜がさらに帯電防止剤および／または撥水性合成樹脂とを含むことを特徴とする。
【００１７】
本発明に従えば、水分散性カチオン性シリコーン系樹脂からなる被膜に、さらに帯電防止剤を含有させることによって、本発明の花粉防止布帛における、花粉の付着性が一層低下し、かつ花粉の離脱性がさらに向上する。また、水分散性カチオン性シリコーン系樹脂からなる被膜に、さらに撥水性合成樹脂を含有させることによって、花粉の付着防止性および離脱性を低下させることなく、被膜の繊維布帛に対する付着強度、さらには花粉防止布帛の耐洗濯性、染色堅牢性などをも向上させることができる。
【００１８】
また本発明の花粉防止布帛は、前述の水分散性カチオン性シリコーン系樹脂の繊維布帛への付着量が繊維布帛の全重量の０．０５〜５重量％であることを特徴とする。
【００１９】
本発明に従えば、水分散性カチオン性シリコーン系樹脂の繊維布帛への付着量は、繊維布帛の全重量の０．０５〜５重量％であることが好ましい。これによって、繊維布帛が本来有する風合いおよび軽量性がもっとも良好に保持され、かつ花粉の付着防止性および離脱性が一層向上する。
【００２０】
また本発明の花粉防止布帛は、前述の界面活性剤の繊維布帛への付着量が繊維布帛の全重量の０．１〜３重量％であることを特徴とする。
【００２１】
本発明に従えば、界面活性剤の繊維布帛への付着量が、繊維布帛の全重量の０．１〜３重量％であることが好ましい。これによって、界面活性剤を添加する効果が最大限に発揮される。
【００２２】
また本発明の花粉防止布帛は、前述の帯電防止剤の繊維布帛への付着量が繊維布帛の全重量の０．１〜２重量％であることを特徴とする。
【００２３】
本発明に従えば、帯電防止剤の繊維布帛への付着量は、繊維布帛の全重量の０．１〜２重量％であることが好ましい。これによって、帯電防止剤を添加する効果が最大限に発揮される。
【００２４】
また本発明の花粉防止布帛は、前述の撥水性合成樹脂の繊維布帛への付着量が繊維布帛の全重量の０．５〜５重量％であることを特徴とする。
【００２５】
本発明に従えば、撥水性合成樹脂の繊維布帛への付着量は、繊維布帛の全重量の０．５〜５重量％であることが好ましい。これによって、撥水性合成樹脂を添加する効果が最大限に発揮される。
【００２６】
また本発明の花粉防止布帛は、前述の撥水性合成樹脂がシリコーン系樹脂および／またはアクリル系樹脂であることを特徴とする。
【００２７】
本発明に従えば、撥水性合成樹脂は撥水性シリコーン系樹脂、撥水性アクリル樹脂またはこれらの混合物であることが好ましい。これによって、撥水性合成樹脂に望まれる効果が、一層高い水準で発揮される。
【００２８】
また本発明の花粉防止布帛は、前述の繊維布帛が織物、編物または不織布であることを特徴とする。
【００２９】
また本発明の花粉防止布帛は、前述の繊維布帛がポリエステル繊維、セルロース繊維、アセテート繊維およびナイロン繊維から選ばれる１種または２種以上の繊維を含む織物、編物または不織布であることを特徴とする。
【００３０】
本発明に従えば、本発明の花粉防止布帛の材料になる繊維布帛としては、織物、編物または不織布であることが好ましく、ポリエステル繊維、セルロース繊維、アセテート繊維およびナイロン繊維から選ばれる１種または２種以上の繊維を含む織物、編物または不織布であることが特に好ましい。これらの繊維布帛は耐用性に優れ、良好な染色性および風合いを有し、汎用性が高いので、各種衣料品、医療補助品などの材料として使用し易い。
【００３１】
【発明の実施の形態】
本発明の花粉防止布帛は、繊維布帛の表面の一部または全面に、水分散性カチオン性シリコーン系樹脂を含む被膜が形成されている。
【００３２】
また本発明の花粉防止布帛は、繊維布帛の表面の一部または全面に、水分散性カチオン性シリコーン系樹脂および界面活性剤を含む被膜が形成されている。
【００３３】
また本発明の花粉防止布帛は、繊維布帛の表面の一部または全面に、水分散性カチオン性シリコーン系樹脂、界面活性剤および帯電防止剤を含む被膜が形成されている。
【００３４】
また本発明の花粉防止布帛は、繊維布帛の表面の一部または全面に、水分散性カチオン性シリコーン系樹脂、界面活性剤および撥水性合成樹脂とを含む被膜が形成されている。
【００３５】
また本発明の花粉防止布帛は、繊維布帛の表面の一部または全面に、水分散性カチオン性シリコーン系樹脂、界面活性剤、帯電防止剤および撥水性合成樹脂を含む被膜が形成されている。
【００３６】
本発明において、繊維布帛は、特に制限されることはなく、従来からこの分野で常用されているものを用いることができる。
【００３７】
繊維布帛の形態は特に制限されないけれども、得られる花粉防止布帛の汎用性を向上させることなどを考慮すると、たとえば、織物、編物、不織布などが好ましい。織物としては、たとえば、平織、綾織、朱子織、もじり織、ジャカード織、重ね織などが挙げられる。編物としては、たとえば、天竺編み、フライス編み、スムース編み、鹿の子編み、ツーウェー編み、ハーフ編み、サテン編みなどが挙げられる。不織布としては、たとえば、ニードルパンチ、サーマルボンド、ケミカルボンド、ステッチボンドなどの乾式法、パルプなどの湿式法、スパンボンド法、メルトブローン法、スパンレース法などによって製造される不織布などが挙げられる。
【００３８】
繊維布帛を構成する繊維の形態としては特に制限されることはなく、たとえば、フィラメント糸、紡績糸、混紡糸、嵩高糸（伸縮性嵩高加工糸、非伸縮性嵩高加工糸など）、中空糸、被覆糸、コアヤーン、複合糸、扁平糸、異形断面糸、スプリット糸、混繊糸などが挙げられる。
【００３９】
繊維布帛を構成する繊維としては、合成繊維、天然繊維、再生繊維、半合成繊維などが挙げられる。合成繊維としては特に制限されることはなく、従来の合成繊維をいずれも使用でき、たとえば、ポリエステル繊維、ナイロン繊維、ポリウレタン繊維、アクリル繊維などが挙げられる。天然繊維としては、たとえば、木綿、羊毛、麻、セルロース繊維などが挙げられる。再生繊維としては、たとえば、レーヨン、キュプラなどが挙げられる。半合成繊維としては、たとえば、アセテート、トリアセテート、プロミックスなどが挙げられる。これらの繊維は１種を単独で使用できまたは２種以上を併用できる。これらの中でもポリエステル繊維、セルロース繊維、ナイロン繊維などの合成繊維、アセテート繊維などの半合成繊維などが好ましく、これらの繊維からなるダル糸、ＣＤポリエステルニット加工糸、スパンデックス繊維（たとえば商品名：エスパ、東洋紡績（株）製）などが特に好ましい。ダル糸の単繊度は通常０．１〜１０００デニール程度、好ましくは０．５〜５デニール程度である。ＣＤポリエステルニット加工糸の単繊度は通常０．５〜５００デニール程度、好ましくは１〜５デニール程度である。スパンデックス繊維の単繊度は通常０．１〜５００デニール程度、好ましくは０．５〜５デニール程度である。
【００４０】
繊維布帛の目付けは特に制限されることはなく、布帛の形態、布帛を構成する糸の材質、形態などに応じて広い範囲から適宜選択できる。しかしながら、布帛の目付けは、通常は５０〜５００ｇ／ｍ２程度、好ましくは１００〜３００ｇ／ｍ２程度である。
【００４１】
繊維布帛の表面に花粉防止被膜を形成する水分散性カチオン性シリコーン系樹脂としては公知のものを使用でき、たとえば、公知のオルガノポリシロキサンにカチオン性基を導入することによって、水分散性が付与された変性オルガノポリシロキサンが挙げられる。カチオン性基としては特に制限されないけれども、たとえば、アミノ基などが挙げられる。水分散性カチオン性シリコーン系樹脂の具体例としては、たとえば、カルボキシ基変性オルガノポリシロキサン、アミノ基変性オルガノポリシロキサンなどが挙げられる。このようなカチオン性オルガノポリシロキサンは、部分的に、ポリシロキサン鎖のＳｉ原子が他のポリシロキサン鎖のＳｉ原子と酸素原子を介して結合する架橋構造を有していてもよい。また水分散性カチオン性オルガノポリシロキサンの重量平均分子量は特に制限されないけれども、通常は３００〜１００００、好ましくは５００〜５０００である。また市販の水分散性カチオン性シリコーン系樹脂を使用することもできる。その具体例としては、たとえば、バイガードＡＳ（商品名、バイエル社製）、ライトテックス９００（商品名、共栄社化学（株）製）、ハイソフターＫ−３００（商品名、明成化学（株）製）、シリコランＦＳ−１（商品名、京浜化成（株）製）、ヒルソフトＳＡ−１（商品名、クラリアント社製）などが挙げられる。これらの水分散性カチオン性シリコーン系樹脂の中でも、離型性の高いものが好ましく、たとえば、シリコランＦＳ−１などが挙げられる。水分散性カチオン性シリコーン系樹脂は１種を単独で使用できまたは２種以上を併用できる。水分散性カチオン性シリコーン系樹脂の繊維布帛への付着量は特に制限されず、繊維布帛の形態および繊維布帛を構成する糸の形態、材質、得られる花粉防止布帛の用途などの各種条件に応じて広い範囲から適宜選択されるけれども、通常は繊維布帛の全重量の０．０５〜５重量％、好ましくは０．１〜１重量％である。０．０５重量％未満では、花粉の付着防止性および離脱性が不充分になる可能性がある。５重量％を大幅に超えると、繊維布帛の風合い、染色性、軽量性などが損なわれるおそれがある。
【００４２】
花粉防止被膜中には、水分散性カチオン性シリコーン系樹脂とともに、カチオン性界面活性剤および非イオン性界面活性剤から選ばれる１種または２種以上の界面活性剤が含まれていてもよい。カチオン性界面活性剤としては公知のものを使用でき、たとえば、ラウリルトリメチルアンモニウムクロライド、セチルトリメチルアンモニウムクロライド、牛脂アルキルトリメチルアンモニウムクロライド、ステアリルトリメチルアンモニウムクロライド、ベヘニルトリメチルアンモニウムクロライド、ジオクチルジメチルアンモニウムクロライド、ジステアリルジメチルアンモニウムクロライド、ヤシ油アルキルトリメチルアンモニウムブロミド、ステアリルトリメチルアンモニウムブロミドなどのアルキルアンモニウム塩、ラノリン誘導第４級アンモニウム塩、塩化べンザルコニウム、塩化ステアリルジメチルベンジルアンモニウム、ラウリルアミンオキシド、ヤシ油アルキルアミンオキシド、ステアリン酸ジエチルアミノエチルアミドなどが挙げられる。カチオン性界面活性剤は、１種を単独で使用できまたは２種以上を併用できる。非イオン性界面活性剤としても公知のものを使用でき、たとえば、モノラウリン酸ソルビタン、セスキオレイン酸ソルビタン、トリオレイン酸ソルビタン、モノオレイン酸ソルビタン、モノステアリン酸ソルビタン、トリステアリン酸ソルビタン、モノイソステアリン酸ソルビタンなどのソルビタン脂肪酸エステル、モノラウリン酸ポリオキシエチレンソルビタン、モノステアリン酸ＰＯＥソルビタン、トリステアリン酸ＰＯＥソルビタン、モノステアリン酸ＰＯＥソルビタン、モノイソステアリン酸ＰＯＥソルビタンなどのポリオキシエチレンソルビタン脂肪酸エステル、ポリエチレングリコールモノオレート、ポリエチレングリコールモノラウリン酸、ポリエチレングリコールモノステアリン酸、ポリエチレングリコールモノオレイン酸、ポリエチレングリコールジステアリン酸、ポリエチレングリコールジオレイン酸、ポリエチレングリコールジイソステアリン酸などのポリエチレングリコール脂肪酸エステル、ＰＯＥラウリルエーテル、ＰＯＥセチルエーテル、ＰＯＥステアリルエーテル、ＰＯＥオレイルエーテル、ＰＯＥベヘニルエーテルなどのポリオキシエチレンアルキルエーテル、モノステアリン酸ジグリセリル、モノオレイン酸ジグリセリル、ジオレイン酸ジグリセリル、モノイソステアリン酸ジグリセリル、モノステアリン酸テトラグリセリル、トリステアリン酸テトラグリセリル、ペンタステアリン酸テトラグリセリル、モノラウリン酸ヘキサグリセリル、モノミリスチン酸ヘキサグリセリル、ジステアリン酸デカグリセリル、ジイソステアリン酸デカグリセリルなどのポリグリセリン脂肪酸エステル、ポリグリコールジエステル、ヤシ油脂肪酸モノエタノールアミド、ラウロイルモノエタノールアミド、ミリストイルモノエタノールアミド、ラウロイルジエタノールアマイド、ヤシ油脂肪酸ジエタノールアマイド、ラウロイルイソプロパノールアマイド、ミリストイルイソプロパノールアマイド、ヤシ油脂肪酸イソプロパノールアマイドなどの脂肪酸アルカノールアマイド、マルチトールヒドロキシ脂肪酸エーテル、アルキル化多糖、アルキルグルコシド、シュガーエステルなどの糖誘導体、ポリオキシエチレンヒマシ油、ポリオキシエチレン硬化ヒマシ油、モノステアリン酸プロピレングリコール、自己乳化型モノステアリン酸プロピレングリコールなどのプロピレングリコール脂肪酸エステル、モノステアリン酸グリセリル、自己乳化型モノステアリン酸グリセリルなどのグリセリン脂肪酸エステル、モノステアリン酸ＰＯＥグリセリルなどのポリオキシエチレングリセリン脂肪酸エステル、ヘキサステアリン酸ＰＯＥソルビット、テトラステアリン酸ＰＯＥソルビット、テトラオレイン酸ＰＯＥソルビット、モノラウリン酸ＰＯＥソルビットなどのポリオキシエチレンソルビット脂肪酸エステル、ＰＯＥオクチルフェノールエーテル、ＰＯＥノニルフェノールエーテル、ＰＯＥクロロフェノールエーテル、ポリエチレングリコールなどが挙げられる。非イオン性界面活性剤は１種を単独で使用できまたは２種以上を併用できる。界面活性剤の繊維布帛に対する付着量は特に制限されず、界面活性剤そのものの種類、併用する水分散性カチオン性シリコーン系樹脂の種類および付着量、繊維布帛の形態および繊維布帛を構成する糸の形態、材質、得られる花粉防止布帛の用途などの各種条件に応じて広い範囲から適宜選択されるけれども、通常は繊維布帛の全重量に対して０．１〜３重量％、好ましくは０．５〜２重量％である。０．１重量％未満では、界面活性剤を添加した効果が充分に発揮されない可能性がある。３重量％を大幅に超えると、花粉防止被膜の強度および繊維布帛に対する付着性に悪影響をおよぼすおそれがある。
【００４３】
花粉防止被膜中に、水分散性カチオン性シリコーン系樹脂および界面活性剤とともに含まれる帯電防止剤としては、繊維製品の帯電処理において常用される帯電防止剤を使用できる。帯電防止剤の具体例としては、たとえば、第４級アンモニウム塩、グアニジン系化合物、リン酸エステル塩、ポリエステル樹脂などが挙げられる。また市販の帯電防止剤を使用することもできる。その具体例としては、たとえば、エレナイト（商品名、非イオン性界面活性剤、グアニジン系化合物、高松油脂（株）製）、エレナスタットＫＥ１００（商品名、第４級アンモニウム塩、京浜化成（株）製）、デートロンＮ（商品名、リン酸エステル塩、日華化学（株）製）、コロモデルＷＬ−６（商品名、ポリエステル樹脂水分散物、高松油脂（株）製）などが挙げられる。帯電防止剤は１種を単独で使用できまたは２種以上を併用できる。帯電防止剤の繊維布帛に対する付着量は特に制限されず、帯電防止剤そのものの種類、併用する水分散性カチオン性シリコーン系樹脂の種類および付着量、繊維布帛の形態および繊維布帛を構成する糸の形態、材質、得られる花粉防止布帛の用途などの各種条件に応じて広い範囲から適宜選択されるけれども、通常は繊維布帛の全重量に対して０．１〜２重量％、好ましくは０．３〜１重量％である。０．１重量％未満では、帯電防止剤による花粉の付着防止性および離脱性の向上が明瞭に認められない可能性がある。２重量％を超えると、花粉防止被膜の強度および繊維布帛に対する付着性に悪影響をおよぼすおそれがある。
【００４４】
花粉防止被膜中に、水分散性シリコーン系樹脂および界面活性剤とともに含まれる撥水性合成樹脂としては、繊維製品の撥水処理に常用される公知のものを使用でき、たとえば、シリコーン系樹脂、フッ素系樹脂、フッ素系樹脂とアクリル系樹脂との混合物、パーフルオロアルキル基含有ポリマー（たとえば、パーフルオロアルキル基含有アクリル酸エステルの重合体）などが挙げられる。これらの中でも、撥水性シリコーン系樹脂、撥水性アクリル樹脂などが好ましい。また、市販の撥水性合成樹脂を使用することもできる。その具体例としては、たとえば、ＡＧ７８０（いずれも商品名、パーフルオロ基含有アクリル酸エステル重合体、旭硝子（株）製）、ＮＫガードＮＤＮ−７（商品名、フッ素系樹脂、日華化学（株）製）などが挙げられる。撥水性合成樹脂は、１種を単独で使用できまたは２種以上を併用できる。撥水性合成樹脂の繊維布帛に対する付着量は特に制限されず、撥水性合成樹脂そのものの種類、シリコーン系樹脂の種類および付着量、帯電防止剤の種類および付着量、繊維布帛の形態および繊維布帛を構成する糸の形態、材質、得られる花粉防止布帛の用途などの各種条件に応じて広い範囲から適宜選択されるけれども、通常は繊維布帛の全重量に対して０．５〜５重量％、好ましくは１〜３重量％である。０．５重量％未満では、花粉防止被膜の繊維布帛への付着性および花粉防止被膜の強度が不充分になる可能性がある。５重量％を超えると、繊維布帛の風合いなどを損なうとともに、花粉の付着防止性および離脱性が低下するおそれがある。なお、撥水性合成樹脂は、通常、花粉の離脱性を損なうものであるが、水分散性カチオン性シリコーン系樹脂と併用することによって、花粉の離脱を妨げる作用が弱くなり、前記付着量の範囲で使用する場合には、花粉の離脱を妨げる作用をほとんど示さなくなる。
【００４５】
花粉防止被膜中には、その好ましい特性を損なわない範囲で、前述の各成分以外に、たとえば、柔軟剤、架橋剤などの一般的な繊維用処理剤が含まれていてもよい。
【００４６】
本発明の花粉防止布帛は、たとえば、繊維布帛に精練、染色、樹脂加工および熱処理を施す一般的な工程において、樹脂加工の際に、花粉防止被膜を形成することによって製造できる。
【００４７】
精練は、公知の方法にしたがって実施することができる。たとえば、適当な界面活性剤を含むアルカリ水溶液の水浴に布帛を浸漬すればよい。これによって、布帛に付着している糊剤、余分な油剤などを除去することができる。
【００４８】
染色は、公知の方法にしたがって実施することができる。たとえば、染色は、適当な染料および／または顔料を含む染色浴に布帛を浸漬し、通常１００〜１３０℃程度、好ましくは１１０〜１２０℃の温度下に行われ、通常１０〜６０分程度、好ましくは１５〜３０分程度で終了する。染色した布帛は、必要に応じて、乾燥される。乾燥は、通常は８０〜１１０℃程度の温度下に行われ、５〜１０分程度で終了する。染色を行う前に、布帛に熱セット処理を施してもよい。熱セット処理の際の加熱温度および加熱時間は、布帛を構成する繊維の材質、布帛の種類などに応じて適宜選択すればよい。また、布帛がナイロン繊維を含む場合は、染色を行う前に、白化処理を行ってもよい。白化処理は公知の方法に従って行うことができ、たとえば、硫酸、グリセリンおよび水を含む白化処理液に布帛を浸漬し、布帛を白化処理液から取り出して絞り、さらに水に浸漬して白化処理液を洗い流し、乾燥することによって行われる。
【００４９】
樹脂加工は、たとえば、水分散性カチオン性シリコーン系樹脂ならびに必要に応じて界面活性剤、帯電防止剤、撥水性合成樹脂および他の添加剤から選ばれる１種または２種以上を、水に溶解または分散させて処理液を調製し、この処理液に染色布帛を浸漬するか、または染色布帛に処理液を塗布または印刷することによって行われる。処理液は、繊維布帛（染色布帛）への各成分の付着量の調整、作業性などを考慮し、固形分含有量が０．０１〜２０重量％、好ましくは０．５〜１０重量％になるように調製される。染色布帛の処理液への浸漬は、通常１５〜３０℃の温度下に行われ。０．５〜２分程度で終了する。浸漬後の布帛、通常マングルで絞り率が６０〜１００％程度になるように絞られる。また染色布帛に処理液を塗布するには公知の塗布方法が採用でき、たとえば、ハケ塗り、ロールコーター、ブレードコーター、エアナイフコーター、バーコーター、サイズプレス、スプレーコート、グラビアコーター、カーテンコーターなどが挙げられる。また捺染の手法を利用したスクリーン印刷を行ってもよい。染色布帛の一部に処理液を塗布する場合は、柄模様、エンボス模様などでもよい。
【００５０】
熱処理は、公知の方法にしたがって実施することができる。たとえば、高温スチーミング法で１３０〜２００℃、５〜１５分蒸熱するか、またはサーモゾル法で１８０〜２１０℃、２０秒〜２分乾熱処理することによって行うことができる。
【００５１】
さらに必要に応じて、熱処理後に、洗浄を行ってもよい。洗浄は公知の方法にしたがって実施することができる。たとえば、非イオン性界面活性剤１〜２ｇ／リットル、水酸化ナトリウム水溶液３〜５ｃｃ／リットル、ハイドロサルファイト２〜３ｇ／リットルを含む７０〜８０℃の洗浴に、布帛を浸漬する還元洗浄などが挙げられる。
【００５２】
このようにして得られる本発明の花粉防止布帛は、従来から繊維布帛が使用されるすべての用途に使用でき、特に、コート、アウターその他の各種衣料品、マスク、包帯、眼帯などの医療用補助品などに好適に使用できる。
【００５３】
【実施例】
以下に実施例および比較例を挙げ、本発明を具体的に説明する。なお、以下において、「％」とあるのは、特に断らないかぎり「重量％」を意味する。
【００５４】
実施例１
経糸、緯糸ともに６５ｄ／１５ｆのトリアセテート、３０ｄ／２４ｆのポリエステルにて製織された織物（ポリエステル／トリアセテート＝３４％／６６％）を精練し、水洗し、１３０℃で乾燥し、１９０℃で２分間の熱セットを行い、次いで下記の黒色染色液に浴比１：２０、１３０℃で３０分間浸漬して染色を行い、染色液から取り出し、１３０℃で乾燥し、染色布帛を製造した。
【００５５】
〔黒色染色液〕
黒色分散染料：１２％ｏｗｆ
（商品名：ＴＡ７Ｙ０１Ｐ、ダイスター社製）
非イオン性界面活性剤：１ｇ／リットル
（商品名：ニッカサンソルトＳＮ−１３０、日華化学（株）製）
酢酸：１ｇ／リットル
【００５６】
次いで、カチオン性ポリオルガノシロキサンおよびカチオン性界面活性剤を含むカチオン性シリコーン系樹脂の水分散液（商品名：シリコランＦＳ−１、京浜化成（株）製）に帯電防止剤（商品名：エレナイト１３９、高松油脂（株）製）を加えて分散させ、さらに水を加え、カチオン性ポリオルガノシロキサンを０．３％ｏｗｆ、カチオン性界面活性剤を０．６％ｏｗｆおよび帯電防止剤を０．５％ｏｗｆの割合で含む水性処理液を調製した。
【００５７】
上記で得られた染色布帛を水性処理液に浸漬し、マングルにより絞り率８０％で絞り、１３０℃で乾燥し、１５０℃で１分間熱処理を行い、本発明の花粉防止布帛を製造した。この布帛は、カチオン性ポリオルガノシロキサンの付着量が０．３％、カチオン性界面活性剤の付着量が０．６％および帯電防止剤の付着量が０．５％であった。
【００５８】
なお、得られた花粉防止布帛の被膜を形成した面に水をスプレーしたところ、水は直ぐにしみ込み、該布帛が良好な水濡れ性を有していることが明らかである。
【００５９】
比較例１
水性処理液による処理を行わない以外は、実施例１と同様に操作し、比較例の布帛を製造した。
【００６０】
実施例１および比較例１の各布帛を、自社法および（財）日本紡績検査協会法にて花粉付着試験を行った。花粉の付着防止性および離脱性は、次のようにして評価した。結果を表１に示す。
【００６１】
〔付着防止性評価〕
１ｃｍ角にカットした実施例１および比較例１の布帛１枚を、それぞれ、花粉２０ｍｇが入った２０ｍｌ容のサンプル瓶に入れ、蓋をした。これをピリングメーター（ＩＣＩ形試験機）に入れ、１０分間回転処理を行った。処理後、布帛を取り出し、電子顕微鏡にて布帛表面の花粉付着数をカウントした。同じ操作を１０回繰り返して行い、平均花粉付着数を求め、下記の式に従って付着防止性を算出した。付着防止性の数値が大きいほど、花粉が付着しにくいことになる。
付着防止性（％）＝（１−実施例１または比較例１の平均花粉付着数／比較例１の平均花粉付着数）×１００
【００６２】
〔離脱性評価〕
（財）日本紡績検査協会にて花粉リリース性試験を行った。すなわち、実施例１および比較例１の布帛を７ｃｍ角にカットし、これに一定量の花粉を付着させた後、手で軽く左右に振り払うリリース操作を５回繰り返した。それぞれの布帛における同一区画を、リリース操作の前後にマイクロスコープにより撮影し、花粉の個数をカウントし、下記の式に従って花粉の減少率を算出し、花粉の離脱性を評価した。
減少率（％）＝［（リリース操作前の花粉数−リリース操作後の花粉数）／リリース操作前の花粉数］×１００
【００６３】
【表１】
2004346467.tif 000002
【００６４】
表１から、実施例１は比較例１に比べ、花粉の付着数も少なく、付着した花粉も容易に布帛から離脱することがわかる。
【００６５】
実施例２
織物（ポリエステル／トリアセテート＝２０％／８０％）について、実施例１と同様にして染色までを行い、染色布帛を製造した。
【００６６】
次いで、カチオン性ポリオルガノシロキサンおよびカチオン性界面活性剤を含むカチオン性シリコーン系樹脂の水分散液（シリコランＦＳ−１）にフッ素系撥水性合成樹脂（商品名：ＮＫガードＮＤＮ−７、日華化学（株）製）を加えて分散させ、さらに水を加え、カチオン性ポリオルガノシロキサンを０．３％ｏｗｆ、カチオン性界面活性剤を０．６％ｏｗｆおよびフッ素系撥水性合成樹脂を３％ｏｗｆの割合で含む水性処理液を調製した。
【００６７】
染色布帛を水性処理液に浸漬し、マングルにより絞り率８０％で絞り、１３０℃で乾燥し、１５０℃で１分間熱処理を行い、実施例の花粉付着防止加工布帛を得た。この布帛は、カチオン性ポリオルガノシロキサンの付着量が０．３％、カチオン性界面活性剤の付着量が０．６％および撥水性合成樹脂の付着量が３％であった。
【００６８】
比較例２
水性処理液による処理を行わない以外は、実施例２と同様に操作し、比較例の布帛を製造した。
【００６９】
実施例２および比較例２の各布帛について、実施例１と同様にして、花粉の付着防止性を比較評価したところ、実施例２の布帛は３５．２％であり、比較例２の布帛に比べ、花粉が付着しにくいことが判った。
【００７０】
実施例３
織物（ポリエステル／トリアセテート＝４３％／５７％）について、実施例１と同様にして染色までを行い、染色布帛を製造した。
【００７１】
次いで、カチオン性ポリオルガノシロキサンおよびカチオン性界面活性剤を含むカチオン性シリコーン系樹脂の水分散液（シリコランＦＳ−１）に水を加え、カチオン性ポリオルガノシロキサンを０．３％ｏｗｆおよびカチオン性界面活性剤を０．６％ｏｗｆの割合で含む水性処理液を調製した。
【００７２】
染色布帛を水性処理液に浸漬し、マングルにより絞り率８０％で絞り、乾燥し、熱処理を行い、本発明の花粉防止布帛を製造した。この布帛は、カチオン性ポリオルガノシロキサンシンの付着量が０．３％およびカチオン性界面活性剤の付着量が０．６％であった。
【００７３】
比較例３
水性処理液による処理を行わない以外は、実施例３と同様に操作し、比較例の布帛を製造した。
【００７４】
実施例３および比較例３の各布帛について、実施例１と同様にして、花粉の付着防止性を比較評価した。結果を表２に示す。
【００７５】
また、実施例３および比較例３の各布帛について、花粉の離脱性を次の方法に従って評価した。結果を表２に示す。
【００７６】
試験方法：実施例３および比較例３の各布帛の１ｃｍ角に花粉１ｍｇを均一に広げ、布帛表面の花粉付着数を電子顕微鏡にてカウントした。その後、花粉の付着した布を指で軽く５回叩き、各回ごとに電子顕微鏡にて布帛表面の花粉の付着数をカウントし、下記の式に従って花粉の減少率を算出し、さらに減少率の平均値を求め、花粉の離脱性を評価した。減少率が大きいほど、花粉の離脱性に優れることになる。
減少率（％）＝［１−各水準の叩き後の花粉平均付着数／各水準の叩き前の花粉平均付着数］×１００
【００７７】
【表２】
2004346467.tif 000003
【００７８】
表２から、本発明の花粉防止布帛が、花粉の付着防止性および離脱性に優れていることが判る。
【００７９】
実施例４
ポリエチレンテレフタレート１００％タフタ織物を実施例１と同様にして染色し、染色布帛を製造した。この染色布帛を下記組成の水性処理液に浸漬し、マングルにより絞り率８０％で絞り、１４０℃で乾燥し、１７０℃で１分間熱処理を行い、本発明の花粉防止布帛を製造した。この布帛は、カチオン性ポリオルガノシロキサンの付着量が０．３％、カチオン性界面活性剤の付着量が０．６％および帯電防止剤の付着量が０．５％であった。
【００８０】
〔水性処理液〕
カチオン性ポリオルガノシロキサン（シリコランＦＳ−１）  ０．３％ｏｗｆ
カチオン性界面活性剤（シリコランＦＳ−１に含まれる）    ０．６％ｏｗｆ
帯電防止剤（エレナイト１３９）                          ０．５％ｏｗｆ
水                                                      残部
【００８１】
比較例４
水性処理液による処理を行わない以外は、実施例４と同様に操作し、比較例の布帛を製造した。
【００８２】
実施例４および比較例４の各布帛について、実施例１と同様にして花粉の付着防止性を比較評価し、また実施例３と同様にして減少率（％）を求め、花粉の離脱性を評価した。結果を表３に示す。
【００８３】
【表３】
2004346467.tif 000004
【００８４】
表３から、本発明の花粉防止布帛が、花粉の付着防止性および離脱性に優れていることが判る。
【００８５】
【発明の効果】
本発明によれば、繊維布帛の表面に水分散性カチオン性シリコーン系樹脂からなる被膜を形成することによって、繊維布帛が本来有している風合い、軽量性などを損なうことなく、花粉が付着し難く、かつ花粉が付着しても容易に脱落する花粉防止布帛を得ることができる。
【００８６】
したがって本発明の花粉防止布帛は、コート、アウターその他の衣料品、マスク、眼帯、包帯などの医療補助品などの材料として好適に使用できる。さらに本発明の花粉防止布帛からなる衣料品、医療補助品などは、花粉が付着し難く、たとえ花粉が付着しても、軽く振り払うことなどによって容易に脱落するので、屋内に花粉を持ち込むことは非常に少なくなる。
【００８７】
本発明によれば、水分散性カチオン性シリコーン系樹脂からなる被膜に、さらにカチオン性界面活性剤および非イオン性界面活性剤から選ばれる界面活性剤を含有させることによって、水分散性カチオン性シリコーン系樹脂による効果が向上する。
【００８８】
本発明によれば、水分散性カチオン性シリコーン系樹脂からなる被膜に、さらに帯電防止剤を含有させることによって、本発明の花粉防止布帛における、花粉の付着性が一層低下し、かつ花粉の離脱性がさらに向上する。
【００８９】
本発明によれば、水分散性カチオン性シリコーン系樹脂からなる被膜に、さらに撥水性合成樹脂を含有させることによって、花粉の付着防止性および離脱性を損なうことなく、被膜の繊維布帛に対する付着強度、さらには花粉防止布帛の耐洗濯性、染色堅牢性などをも向上させることができる。